硫酸を用いた高温加圧酸浸出法によって、ニッケル酸化鉱石からニッケルおよびコバルトを回収する際の解砕分級段階と、鉱石スラリー濃縮段階を含む鉱石スラリーの製造方法であって、前記スラリー濃縮段階が、使用する凝集剤溶液に下記ABの条件をみたす凝集剤の希釈液を用い、A凝集剤分子量:8~20×106B凝集剤希釈率:0.1~0.5g/Lおよび、前記凝集剤の添加量を、鉱石スラリー中の乾燥固形分1トン当り、凝集剤量として50~150gに相当する量の凝集剤溶液を、鉱石スラリーに添加して充分な時間接触させ、さらに、濃縮段階から次工程に移送される際のスラリー温度を、35~45°Cに保持することを特徴とする。本発明は、このような状況を解決するためになされたものであり、高濃度であっても移送可能な程度に低い降伏応力を持ち、移送上の問題を発生させない鉱石スラリーの製造方法を提供するものである。本発明者らは、鉱石スラリー濃縮段階における、凝集剤の分子量および添加時の希釈率の規定、凝集剤の添加量の規定、および濃縮後の鉱石スラリー温度を規定することによって、濃度と粘度が調整された鉱石スラリーを作製することで、後工程である浸出工程への移送不良が防止されることを見出したものである。すなわち、本発明の鉱石スラリーの製造方法は、硫酸を用いた高温加圧酸浸出法によって、ニッケル酸化鉱石からニッケルおよびコバルトを回収する際の、解砕分級段階と鉱石スラリー濃縮段階を含む鉱石スラリーの製造方法であって、スラリー濃縮段階が、使用する凝集剤溶液に、A凝集剤分子量が8~20×106、B凝集剤希釈率が0.1~0.5g/Lの条件をみたす凝集剤の希釈液を用い、さらに凝集剤の添加量を鉱石スラリー中の乾燥固形分1トン当り、凝集剤量として50~150gに相当する量の凝集剤溶液を、鉱石スラリーに添加して、充分な時間接触させ、また濃縮段階から次工程に移送される際のスラリー温度を、35~45°Cの範囲に保持することを特徴とするものである。本発明の鉱石スラリーの製造方法は、高濃度であっても移送可能な程度に低い降伏応力を持ち、移送上の問題を発生させない鉱石スラリーを提供するもので、設備コストを上昇させること無く、高い操業効率を維持できるので、その工業的価値は極めて大きく、優れた効果を奏するものである。以下、本発明の、鉱石スラリーの製造方法を詳細に説明する。本発明の方法は、硫酸を用いた高温加圧酸浸出法HPAL法によって、ニッケル酸化鉱石からニッケルやコバルトを回収する際の鉱石処理工程として、鉱石スラリーの製造工程に適用される方法である。この鉱石処理工程では、鉱石中に含まれる不要物を除去し、鉱石の粒度を調整し、鉱石の粒径として1.4mm以下程度であって、固形分濃度として8~12重量程度の水と鉱石粒子の混合物以下、粗鉱石スラリーという場合があるを得る解砕分級段階、および、粗鉱石スラリーを濃縮、すなわち水分を低減して、次工程以降に移送可能な、鉱石スラリーを得る、スラリー濃縮段階を有している。先ず、スラリー濃縮段階では、粗鉱石スラリーを例えばシックナーのような固液分離装置に装入し、固形成分を沈降させて装置の下部から取り出し、上澄みとなった水分を装置の上部からオーバーフローさせ、固液分離をすることによって水分を低減、すなわち粗鉱石スラリーは濃縮され、次工程に移送するために適切な固形分濃度として、40重量の程度の鉱石スラリーを得るという方法が行なわれている。必要に応じて、粗鉱石スラリーを固液分離装置に装入する際に、凝集剤を添加し固形分の凝集を促がし、沈降を促進させる場合がある。その凝集剤として、例えば高分子系の凝集剤においては様々な分子量の種類のものが用いられる。この凝集剤は、適切に希釈され、粗鉱石スラリーと混合し、充分に接触させることにより効果が発現するもので、充分に接触させるためには、例えばシックナーのフィードウエル部分で粗鉱石スラリー流中に希釈後の凝集剤を添加することが一般的である。この際、次工程以降で効率的な操業を行うためには鉱石スラリーの濃度は、40重量を超える濃度とすることが重要である。一方、鉱石スラリーの粘度は、スランプ試験値の降伏応力として得られる値として、200Pa以下であることが重要である。鉱石スラリーを次工程に移送するためのポンプの能力として、一般的で安価なポンプであれば、そのスラリー移送能力が、前記、降伏応力として200Paまで、だからである。尚、鉱石スラリーの降伏応力測定は、スランプ試験によって求めることができる。スランプ試験は、鉱石スラリーを取り扱う実操業の現場では良く知られた方法で、コンクリートのスランプ試験方法JISA1101に類似した方法であるが、スランプ試験の概要は次の通りである。円筒形パイプにスラリーを充填し、水平面に直立させ、前記パイプだけを静かに上方に抜き取ると、スラリーの柱は自重によって底部が広がり高さが低くなる。円筒形パイプの高さ≒パイプ抜き取り直後のスラリー柱の高さをH0とし、その後自重によって変形した後のスラリーの高さをH1とし、この変化率をSとすると、Sは次の数式1で表され、スラリーの密度がγg/Lで判れば、下記数式2に代入して降伏応力[Pa]が求められる。本発明の鉱石スラリーの製造方法では、使用する凝集剤の選定において、凝集剤分子量は8~20×106のものを選択して使用する。しかも、凝集剤の希釈率においては、凝集剤の濃度が0.1~0.5g/Lとなるように水で希釈する。その希釈の方法は、特に限定されるものでは無く、少量の場合は、例えば、200Lのドラム缶に100Lの水を入れて、10~50g程度の凝集剤を投入し、1~2m程度のシャフトを有する一般的なハンドミキサーで10分程度撹拌すればよく、大量の場合は同様な撹拌状態となるように大きな設備を使用しても良い。また、凝集剤の添加量としては、粗鉱石スラリー中に含まれる乾燥固形分1t当り、凝集剤の量として50~150gに相当する量の凝集剤溶液を、鉱石スラリーに添加する。さらに、重要なのは上記固液分離装置から鉱石スラリーを抜き出す際に、温度が35~45°Cとなるように制御することである。このようにして調整した鉱石スラリーは、35°Cより低いと粘度が高くなり、場合によっては降伏応力が400Pa程度になることもあり、通常の移送ポンプでは不具合が生じる可能性が高く、また45°Cより高い温度であっても、例えば鉱石スラリーが移送途上で沸騰して取扱いが困難になるような高温でない限り、粘度の面では低下して移送が容易になるので好ましいが、それ以上の効果が見込めないので45°C以下とすることが好ましい。この鉱石スラリーの温度を制御する方法としては、特に限定されるものではなく、粗鉱石スラリーの温度を所定範囲にして固液分離装置に投入すること、固液分離装置の外壁に着脱可能な保温装置あるいは冷却装置を設置することなどにより実現される。また、上記の温度範囲で製造された鉱石スラリーを次工程に移送するまでの区間において、配管や装置などを所定温度範囲に制御することが好ましく、同様の方法により実施することができる。また、より好ましい実施の条件として、室温や外気温が年間を通じて余り変動のない熱帯地方から亜熱帯地方にプラントを建設することが、制御方法が容易となるので、好ましい。特に、前記した鉱石の解砕分級段階では、装置から伝導する熱や、加えられる運動エネルギーによって、粗鉱石スラリーの温度は、室温や気温よりも若干高くなり、鉱石スラリーとして最適な温度である35~45°Cに制御することが容易になるので、好適な地域といえる。以上のように、本発明を実施することにより沈降濃縮して得られる鉱石スラリーの粘度として、鉱石スラリーの降伏応力が、200Pa以下となるので、高粘性スラリー用ポンプ例えばシャーシニングポンプを用いることなく、安価な一般的なポンプ例えば遠心型ポンプで流送可能となり、設備的なコストを上昇させること無く高効率の操業が可能となる。尚、凝集剤の分子量として8×106未満のものでは、凝集の効果が低いので沈降に時間がかかりすぎるため充分な効果がえられない。また、同じく、20×106より大きいものは、凝集、濃縮の効果が高すぎて、適切な粘度範囲に収まらなくなるため好ましくない。また、凝集剤の希釈率においては、凝集剤の濃度が0.1~0.5g/Lとなるように水で希釈するが、0.1g/L未満の濃度では、固液分離装置に装入される総液量粗鉱石スラリー凝集剤の希釈溶液の量が増加し、効率的でなく、0.5g/Lより大きくなると、粗鉱石スラリーと凝集剤の希釈溶液の充分な出会い混合が困難となるため好ましくない。さらに、凝集剤の添加量は、粗鉱石スラリー中の乾燥固形分1t当り、凝集剤の量として50~150gに相当する量の凝集剤溶液とするが、前記50gよりすくない範囲では、凝集剤の効果が不充分で目的の濃縮が困難になり、150gより多くてもそれ以上の効果が見込めないので好ましくない。しかも、上記した、凝集剤の分子量、凝集剤の希釈率、凝集剤の添加量に加えて、前記温度範囲である35~45°Cの温度範囲に、鉱石スラリーの温度を制御することにより、鉱石スラリーの粘度が、降伏応力として200Pa以下となることが実現できるのであって、発明者らは、以上の設定した条件が、それぞれの最適な組み合せになっているからであると推測している。以下、実施例、比較例により、より詳しく説明する。硫酸を用いた高温加圧酸浸出法HPAL法によって、ニッケル酸化鉱石からニッケルやコバルトを回収する際の鉱石処理工程として、鉱石スラリーの製造工程で、解砕分級段階において固形成分として100g/Lを含む粗鉱石スラリーを製造した。この粗鉱石スラリーを直径約25m、高さ約5m、容積約2000m3のシックナーに、流量として250m3/時間で装入した。この際に、凝集剤を以下の条件で添加した。凝集剤の分子量は、9.0×106、凝集剤希釈液の希釈率を0.3重量、凝集剤希釈液を添加流量10m3/時間で装入した鉱石1トン当たり、凝集剤100gの装入。さらに、シックナーの沈降部分にアルメルクロメルタイプ熱電対を設置し、温度計測を行い35°Cに維持されるように保温した。その結果、製造された鉱石スラリーの降伏応力は180Paであり、一般的な遠心型ポンプを利用して、鉱石スラリーを次工程に移送することができた。また、鉱石スラリーの固形物濃度が44重量と充分な結果が得られた。この時の凝集剤分子量、凝集剤濃度、鉱石スラリーの降伏応力および鉱石スラリーの固形物濃度を表1に示す。尚、鉱石スラリーの降伏応力は、スランプ試験によって求め、使用した円筒形パイプのサイズは、内径5cm、高さ8.5cmである。比較例1凝集剤の分子量を、2.5×106とした以外は、実施例1と同様の操業を実施した。その結果、製造された鉱石スラリーの降伏応力は400Paであり、一般的な遠心型ポンプの利用では、鉱石スラリーを次工程に移送することができなかった。鉱石スラリーの固形物濃度が44重量と充分な結果であったが、移送できないので操業を中断せざるを得なかった。この時の凝集剤分子量、凝集剤濃度、鉱石スラリーの降伏応力および鉱石スラリーの固形物濃度を表1に示す。比較例2凝集剤を使用せず、鉱石スラリー温度を25°Cとした以外は、実施例1と同様の操業を実施した。その結果、製造された鉱石スラリーの降伏応力は230Paであり、一般的な遠心型ポンプの利用では、鉱石スラリーを次工程に移送することができなかった。しかも、鉱石スラリーの固形物濃度が39重量と低く不充分な結果だった。この時の凝集剤分子量、凝集剤濃度、鉱石スラリーの降伏応力および鉱石スラリーの固形物濃度を表1に示す。比較例3凝集剤を使用せず、実施例1と同様の操業を実施した。その結果、製造された鉱石スラリーの降伏応力は180Paであり、一般的な遠心型ポンプを利用して、鉱石スラリーを次工程に移送することができた。ところが、鉱石スラリーの固形物濃度が39重量と低く不充分な結果だった。この時の凝集剤分子量、凝集剤濃度、鉱石スラリーの降伏応力および鉱石スラリーの固形物濃度を表1に示す。